(57)【要約】      （修正有）【課題】高解像度の多色表示が可能な表示方法、表示媒体、及び表示素子を提供する。【解決手段】析出したときに互いに異なるプラズモン吸収波長を有する複数の金属イオンを電解液層の電解液中に含み、第１の電圧が付与されると、複数種の金属イオンの内の少なくとも１種類が還元された金属を含む金属微粒子が析出される。前記電解液層に第２の電圧が付与されると、前記金属微粒子が前記電解液中に溶解される。【選択図】図１
2007279163.tif 000002
【特許請求の範囲】
【請求項１】
第1の刺激を付与することにより電解液に含まれる金属イオンを還元して金属微粒子を析出させる析出工程を経て画像を表示する表示方法であって、
前記電解液が、析出したときに互いに異なるプラズモン吸収波長のピークを有する複数種の金属イオンを含み、前記析出工程により析出した金属微粒子が、前記複数種の金属イオンのうちの少なくとも１種類が還元された金属を含むことを特徴とする表示方法。
【請求項２】
第２の刺激を付与することにより析出した前記金属微粒子を前記電解液に溶解させる溶解工程を含むことを特徴とする請求項１に記載の表示方法。
【請求項３】
前記析出工程により析出した金属微粒子が、可視光領域にプラズモン吸収波長を有することを特徴とする請求項１または請求項２に記載の表示方法。
【請求項４】
前記電解液に含まれる前記複数種類の金属イオンの内の少なくとも１種が、析出したときに可視光領域にプラズモン吸収波長を有することを特徴とする請求項１乃至請求項３の何れか１項に記載の表示方法。
【請求項５】
前記析出工程において、前記電解液に付与する前記第1の刺激の刺激量を制御することにより、析出される金属微粒子に含まれる金属の組成比を調整することを特徴とする請求項１乃至請求項４の何れか１項に記載の表示方法。
【請求項６】
前記析出工程において、前記電解液に付与する前記第1の刺激の刺激量を制御することにより、析出される金属微粒子のプラズモン吸収波長を調整することを特徴とする請求項１乃至請求項５の何れか１項に記載の表示方法。
【請求項７】
前記第１の刺激及び前記第２の刺激は電圧であることを特徴とする請求項１乃至請求項６の何れか１項に記載の表示方法。
【請求項８】
前記析出工程によって析出された金属微粒子は、含まれる金属の種類及び組成に応じて、赤色、緑色、または青色を呈することを特徴とする請求項１乃至請求項７の何れか１項に記載の表示方法。
【請求項９】
金属イオンを含む電解液からなる電解液層を少なくとも備え、前記電解液層に第1の刺激が付与されることにより前記電解液に含まれる金属イオンが還元されて金属微粒子が析出されて画像を表示する表示媒体であって、
前記電解液が、互いに異なるプラズモン吸収波長のピークを有する複数種の金属イオンを含み、前記第1の刺激が付与されることによって析出した金属微粒子が、前記複数種の金属イオンのうちの少なくとも１種類が還元された金属を含むことを特徴とする表示媒体。
【請求項１０】
前記電解液層に第２の刺激が付与されることにより、前記金属微粒子が前記電解液中に溶解されることを特徴とする請求項９に記載の表示媒体。
【請求項１１】
少なくとも一方が透光性を有し、且つ前記電解液層を介して対向配置された一対の基板を更に備え、前記金属微粒子は、前記一対の基板の対向面の何れか一方側に析出されることを特徴とする請求項９または請求項１０に記載の表示媒体。
【請求項１２】
前記電解液中から析出した前記金属微粒子が、可視光領域にプラズモン吸収波長を有することを特徴とする請求項９乃至請求項１１の何れか１項に記載の表示媒体。
【請求項１３】
前記電解液に含まれる前記複数種類の金属イオンの内の少なくとも１種が、析出したときに可視光領域にプラズモン吸収波長を有することを特徴とする請求項９乃至請求項１２の何れか１項に記載の表示媒体。
【請求項１４】
前記電解液層に付与された前記第１の刺激の刺激量に応じた組成比の金属を含む金属微粒子が析出される請求項９乃至請求項１３の何れか１項に記載の表示媒体。
【請求項１５】
前記電解液層に付与された前記第１の刺激の刺激量に応じた、プラズモン吸収波長を有する金属微粒子が析出される請求項９乃至請求項１４の何れか１項に記載の表示媒体。
【請求項１６】
前記第１の刺激及び前記第２の刺激は電圧であることを特徴とする請求項９乃至請求項１５の何れか１項に記載の表示媒体。
【請求項１７】
前記電解液層中から析出した前記金属微粒子は、含まれる金属の種類及び組成に応じて、赤色、緑色、または青色を呈することを特徴とする請求項９乃至請求項１６の何れか１項に記載の表示媒体。
【請求項１８】
析出したときに互いに異なるプラズモン吸収波長のピークを有する複数種の金属イオンを含む電解液からなる電解液層と、
前記電解液に含まれる金属イオンを還元して、前記複数種の金属イオンのうちの少なくとも１種類が還元された金属を含む金属微粒子を析出させるための第１の刺激を前記電解液層に付与する刺激付与手段と、
を備えた表示素子。
【請求項１９】
前記刺激付与手段は、析出された前記金属微粒子を前記電解液中に溶解させるための第２の刺激を前記電解液層に更に付与する請求項１８に記載の表示素子。
【請求項２０】
少なくとも一方が透光性を有し、且つ前記電解液層を介して対向配置された一対の基板を更に備えた請求項１８または請求項１９に記載の表示素子。
【請求項２１】
前記電解液中から析出した前記金属微粒子が、可視光領域にプラズモン吸収波長を有することを特徴とする請求項１８乃至請求項２０の何れか１項に記載の表示素子。
【請求項２２】
前記電解液に含まれる前記複数種類の金属イオンの内の少なくとも１種が、析出したときに可視光領域にプラズモン吸収波長を有することを特徴とする請求項１８乃至請求項２１の何れか１項に記載の表示素子。
【請求項２３】
前記刺激付与手段は、前記第１の刺激及び前記第２の刺激として、前記電解液層に電圧を印加することを特徴とする請求項１８乃至請求項２２の何れか１項に記載の表示素子。
【請求項２４】
前記刺激付与手段は、前記一対の基板間に印加する電圧の電圧値を変更する変更手段を含み、該変更手段によって変更された電圧値の電圧を前記第1の刺激として前記電解液層に印加する請求項２３に記載の表示素子。
【請求項２５】
前記電解液層中から析出した前記金属微粒子は、含まれる金属の種類及び組成に応じたプラズモン吸収波長を有する請求項１８乃至請求項２４の何れか１項に記載の表示素子。
【請求項２６】
前記電解液層中から析出した前記金属微粒子は、含まれる金属の種類及び組成に応じて、赤色、緑色、または青色を呈することを特徴とする請求項１８乃至請求項２５の何れか１項に記載の表示素子。
【発明の詳細な説明】
【技術分野】
【０００１】
本発明は、表示方法、この表示方法を用いた表示媒体及び表示素子に関し、特に電子ペーパー等への利用に好適な表示方法、この表示方法を用いた表示媒体及び表示素子に関するものである。
【背景技術】
【０００２】
近年の情報化の進展に伴い、情報伝達媒体としての用紙の消費量は増大しつつある。その一方で、紙に替わるメディアとして、電子ディスプレイと紙の長所を併せ持った電子ペーパーと呼ばれる表示媒体が注目されつつある。この電子ペーパーの実用化のためには、書換え可能で、紙と同様に薄く、且つ繰り返えし書換えが可能である事などが求められる。
【０００３】
このような表示媒体への利用に適した表示技術として、銀塩溶液のような電解液を用いて電界形成や光照射により銀などの金属を析出または溶解させることにより表示を行う方法（例えば、特許文献１、及び特許文献２等参照）が知られている。
電子ペーパーの利用目的を考慮した場合、基本的には白黒表示が可能であることが重要とされているが、見栄えの良さやより多彩な表現への対応からカラー表示化が求められている。
カラー表示に関しては、例えば、上記技術にカラーフィルターの技術を適用すれば、カラー表示の可能な表示媒体を提供することができる。
【特許文献１】特開２０００−３３８５２８号公報
【特許文献２】特開２００５−９２１８３号公報
【発明の開示】
【発明が解決しようとする課題】
【０００４】
しかし、特許文献１及び特許文献２の技術では、カラーフィルターを用いることによってカラー表示を可能とすることができるものの、カラーフィルターを用いた場合には、高い解像度および反射率を得ることは困難であった。
【０００５】
本発明は、上記問題点を解決するためになされたものであって、高解像度の多色表示が可能な表示方法、表示媒体、及び表示素子を提供することを目的とする。
【課題を解決するための手段】
【０００６】
上記課題は以下の本発明により達成される。すなわち、本発明は、
＜１＞  第1の刺激を付与することにより電解液に含まれる金属イオンを還元して金属微粒子を析出させる析出工程を経て画像を表示する表示方法であって、前記電解液が、析出したときに互いに異なるプラズモン吸収波長のピークを有する複数種の金属イオンを含み、前記析出工程により析出した金属微粒子が、前記複数種の金属イオンのうちの少なくとも１種類が還元された金属を含むことを特徴とする表示方法である。
【０００７】
＜２＞  第２の刺激を付与することにより析出した前記金属微粒子を前記電解液に溶解させる溶解工程を含むことを特徴とする上記＜１＞に記載の表示方法である。
＜３＞  前記析出工程により析出した金属微粒子が、可視光領域にプラズモン吸収波長を有することを特徴とする＜１＞または＜２＞に記載の表示方法である。
【０００８】
＜４＞  前記電解液に含まれる前記複数種類の金属イオンの内の少なくとも１種が、析出したときに可視光領域にプラズモン吸収波長を有することを特徴とする上記＜１＞から上記＜３＞の何れか１つに記載の表示方法である。
【０００９】
＜５＞  前記析出工程において、前記電解液に付与する前記第1の刺激の刺激量を制御することにより、析出される金属微粒子に含まれる金属の組成比を調整することを特徴とする上記＜１＞から上記＜４＞の何れか１つに記載の表示方法である。
【００１０】
＜６＞  前記析出工程において、前記電解液に付与する前記第1の刺激の刺激量を制御することにより、析出される金属微粒子のプラズモン吸収波長を調整することを特徴とする上記＜１＞から上記＜５＞の何れか１つに記載の表示方法である。
【００１１】
＜７＞  前記第１の刺激及び前記第２の刺激は電圧であることを特徴とする上記＜１＞から上記＜６＞の何れか１つに記載の表示方法である。
＜８＞  前記析出工程によって析出された金属微粒子は、含まれる金属の種類及び組成に応じて、赤色、緑色、または青色を呈することを特徴とする上記＜１＞から上記＜７＞の何れか１つに記載の表示方法である。
【００１２】
＜９＞  金属イオンを含む電解液からなる電解液層を少なくとも備え、前記電解液層に第1の刺激が付与されることにより前記電解液に含まれる金属イオンが還元されて金属微粒子が析出されて画像を表示する表示媒体であって、前記電解液が、析出したときに互いに異なるプラズモン吸収波長のピークを有する複数種の金属イオンを含み、前記第1の刺激が付与されることによって析出した金属微粒子が、前記複数種の金属イオンのうちの少なくとも１種類が還元された金属を含むことを特徴とする表示媒体である。
【００１３】
＜１０＞  前記電解液層に第２の刺激が付与されることにより、前記金属微粒子が前記電解液中に溶解されることを特徴とする上記＜９＞に記載の表示媒体である。
＜１１＞  少なくとも一方が透光性を有し、且つ前記電解液層を介して対向配置された一対の基板を更に備え、前記金属微粒子は、前記一対の基板の対向面の何れか一方側に析出されることを特徴とする上記＜９＞または上記＜１０＞に記載の表示媒体である。
【００１４】
＜１２＞  前記電解液中から析出した前記金属微粒子が、可視光領域にプラズモン吸収波長を有することを特徴とする上記＜９＞から上記＜１１＞の何れか１つに記載の表示媒体である。
【００１５】
＜１３＞  前記電解液に含まれる前記複数種類の金属イオンの内の少なくとも１種が、析出したときに可視光領域にプラズモン吸収波長を有することを特徴とする上記＜９＞から上記＜１２＞の何れか１つに記載の表示媒体である。
【００１６】
＜１４＞  前記電解液層に付与された前記第１の刺激の刺激量に応じた組成比の金属を含む金属微粒子が析出される上記＜９＞から上記＜１３＞の何れか１つに記載の表示媒体である。
＜１５＞  前記電解液層に付与された前記第１の刺激の刺激量に応じたプラズモン吸収波長を有する金属微粒子が析出される上記＜９＞から上記＜１４＞の何れか１つに記載の表示媒体である。
【００１７】
＜１６＞  前記第１の刺激及び前記第２の刺激は電圧であることを特徴とする上記＜９＞から上記＜１５＞の何れか１つに記載の表示媒体である。
＜１７＞  前記電解液層中から析出した前記金属微粒子は、含まれる金属の種類及び組成に応じて、赤色、緑色、または青色を呈することを特徴とする上記＜９＞から上記＜１６＞の何れか１項に記載の表示媒体である。
【００１８】
＜１８＞  析出したときに互いに異なるプラズモン吸収波長のピークを有する複数種の金属イオンを含む電解液からなる電解液層と、前記電解液に含まれる金属イオンを還元して、前記複数種の金属イオンのうちの少なくとも１種類が還元された金属を含む金属微粒子を析出させるための第１の刺激を前記電解液層に付与する刺激付与手段と、を備えた表示素子である。
【００１９】
刺激付与手段が電解液層に第１の刺激を付与すると、電解液層中の複数種の金属イオンの内の少なくとも1種類が還元されて、１または複数種の金属を含む金属微粒子が析出される。析出される金属微粒子に含まれる金属は、互いに析出したときに異なるプラズモン吸収波長を有する。このため、析出された金属微粒子は、該金属微粒子に含まれる金属の種類や組成に応じたプラズモン吸収波長を有し、有するプラズモン吸収波長に応じた色を呈する。このように、第1の刺激が付与されることによって、１または複数種の金属を含む金属微粒子が析出されるので、表示素子の同一領域において多色のカラー表示が可能となることから、高解像度の表示素子を提供することが可能となる。
【００２０】
＜１９＞  前記刺激付与手段は、析出された前記金属微粒子を前記電解液中に溶解させるための第２の刺激を前記電解液層に更に付与する上記＜１８＞に記載の表示素子である。
【００２１】
第２の刺激の付与によって析出された金属微粒子を溶解させることができるので、上記第１の刺激と組み合わせることによって、繰り返し表示が可能となる。
【００２２】
＜２０＞  少なくとも一方が透光性を有し、且つ前記電解液層を介して対向配置された一対の基板を更に備えた上記＜１８＞または上記＜１９＞に記載の表示素子である。
＜２１＞前記電解液中から析出した前記金属微粒子が、可視光領域にプラズモン吸収波長を有することが好ましい。
【００２３】
＜２２＞  前記電解液に含まれる前記複数種類の金属イオンの内の少なくとも１種が、析出したときに可視光領域にプラズモン吸収波長を有することが好ましい。
【００２４】
＜２３＞  前記刺激付与手段は、前記第１の刺激及び前記第２の刺激として、前記電解液層に電圧を印加することを特徴とする上記＜１８＞から上記＜２２＞の何れか１つに記載の表示素子である。
【００２５】
＜２４＞  前記刺激付与手段は、前記一対の基板間に印加する電圧の電圧値を変更する変更手段を含み、該変更手段によって変更された電圧値の電圧を前記第1の刺激として前記電解液層に印加することができる。変更手段によって電解液層に印加する電圧の電圧値を変更することによって、析出される金属微粒子に含まれる金属の種類及び組成を調整することができるので、簡易な構成で容易に高解像度の表示素子を提供することが可能となる。
【００２６】
＜２５＞  前記電解液層中から析出した前記金属微粒子は、含まれる金属の種類及び組成に応じたプラズモン吸収波長を有することが好ましい。
【００２７】
＜２６＞前記電解液層中から析出した前記金属微粒子は、含まれる金属の種類及び組成に応じて、赤色、緑色、または青色を呈することができる。このため、表示素子において、高解像度のカラー表示を可能とすることができる。
【発明の効果】
【００２８】
以上説明したように本発明の表示方法、表示媒体、及び表示素子によれば、高解像度の多色表示が可能な表示方法、表示媒体、及び表示素子を提供することができる。
【発明を実施するための最良の形態】
【００２９】
（表示媒体及び表示素子）
本発明の表示媒体は、金属イオンを含む電解液からなる電解液層を少なくとも備え、電解液層に第1の刺激が付与されることにより電解液に含まれる金属イオンが還元されて金属微粒子が析出されて画像を表示する表示媒体であって、上記電解液が、析出したときに互いに異なるプラズモン吸収波長のピークを有する複数種の金属イオンを含み、上記第1の刺激が付与されることによって析出した金属微粒子が、上記複数種の金属イオンのうちの少なくとも１種類が還元された金属を含んでいる。
また、上記第1の刺激を上記電解液層に付与する刺激付与手段を備えることにより、表示素子として構成することができる。
【００３０】
すなわち、本発明の表示媒体及び表示素子は、析出したときに互いに異なるプラズモン吸収波長のピークを有する複数の金属イオンを電解液層の電解液中に含み、第１の刺激が付与されると、複数種の金属イオンの内の少なくとも１種類が還元された金属を含む金属微粒子が析出される。
【００３１】
電解液中には、析出したときに互いに異なるプラズモン吸収波長のピークを有する複数の金属イオンが含まれることから、析出した金属微粒子に含まれる金属の種類及び組成は第１の刺激の付与量により異なるものとなり、含まれる金属の種類及び組成によって、含まれる金属各々のプラズモン吸収波長のピークから遷移したプラズモン吸収波長をピークとする金属微粒子が析出される。析出される金属微粒子の有するプラズモン吸収波長に応じた色が該金属微粒子の析出した領域の色として視認されることから、析出される金属微粒子に含まれる金属の組成比を調整することにより、同一領域で多色表示を行うことが可能となる。従って、高解像度の多色表示が可能な表示媒体及び表示素子を提供することが可能となる。
【００３２】
さらに、析出された金属微粒子を電解液中に溶解させるための第２の刺激が電解液層に付与されると、析出された金属微粒子に含まれる金属が酸化されて金属イオンとして電解液中に溶解する。このため、第１の刺激と第２の刺激の組み合わせにより、繰り返し高解像度の多色表示が可能な表示媒体及び表示素子を提供することが可能となる。
【００３３】
（電解液層）
本発明の表示媒体及び表示素子に含まれる電解液層は、析出したときに互いに異なるプラズモン吸収波長を有する複数種の金属イオンを含む電解液を含有する領域であり、表示素子及び表示媒体として使用する場合には、種々の色を表示する機能を発揮する層である。
【００３４】
まず、電解液層を構成する電解液について説明する。
【００３５】
本発明に用いられる電解液は、電解液中に金属イオンを溶解させるための溶媒として構成されている。
溶媒としては水、メタノール、エタノール、イソプロピルアルコール等のアルコール、その他の非水溶媒（有機溶媒等）などを１種類または２種類以上を組み合わせて利用することができる。
【００３６】
上記非水溶媒としては、たとえば、エチレンカーボネート、プロピレンカーボネート、ブチレンカーボネート、ジメチルカーボネート、ジエチルカーボネート、エチルメチルカーボネート、酢酸メチル、酢酸エチル、プロピオン酸エチル、ジメチルスルホキシド、γ―ブチロラクトン、ジメトキシエタン、ジエトキシエタン、テトラヒドロフラン、ホルムアミド、ジメチルホルムアミド、ジエチルホルムアミド、ジメチルアセトアミド、アセトニトリル、プロピオニトリル、メチルピロリドン等、シリコーンオイル等の非プロトン性非水溶媒を上げることができる。
【００３７】
電解液層には、添加剤として、水溶性樹脂、界面活性剤、金属微粒子として析出する金属イオン以外の電解物質、ポリマー微粒子、金属酸化物微粒子等を適宜含有させることができる。すなわち、上記溶媒としては、上記金属を溶解するとともに、電解物質、ポリマー、及び界面活性剤を溶解または分散させることが可能なものが選択される。
【００３８】
上記水溶性樹脂としては、ポリエチレンオキサイド等のポリアルキレンオキサイド、ポリエチレンイミン等のポリアルキレンイミン、ポリエチレンスルフィド、ポリアクリレート、ポリメチルメタクリレート、ポリフッ化ビニリデン、ポリカーボネート、ポリアクリロニトリル、ポリビニルアルコール、等のポリマーを単独、あるいは複数組み合わせて使用することができる。
水溶性樹脂を、電解液中に溶解または分散させることにより、電解液層中の金属イオンの移動速度の制御、及び析出した金属微粒子の安定化を図ることができる。水溶性樹脂の電解液への添加量は、金属イオンの種類や、その他の添加量との関係から適宜調整すればよい。
【００３９】
上記界面活性剤としては、カチオン型界面活性剤（アルキルアミン塩、第４級アンモニウム塩等）、ノニオン型界面活性剤（ポリオキシエチレンアルキルエーテル、ポリオキシアルキレンアルキルエーテル、ポリオキシエチレン誘導体、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレン硬化ひまし油、ポリオキシエチレンアルキルアミン、アルキルアルカノールアミド等）、アニオン型界面活性剤（アルキル硫酸エステル塩、ポリオキシエチレンアルキルエーテル硫酸エステル塩、アルキルベンゼンスルフォン酸塩、アルキルナフタレンスルフォン酸塩、アルキルスルフホコハク酸塩、アルキルジフェニルエーテルジスルフォン酸塩、脂肪酸塩、ポリカルボン酸型高分子界面活性剤、芳香族スルフォン酸ホルマリン縮合物のナトリウム塩、β-ナフタレンスルフォン酸ホルマリン縮合物のナトリウム塩等）、及び両性界面活性剤、等をから選択することができる。
界面活性剤を電解液中に溶解又は分散させることによって、析出した金属微粒子の安定化、及び析出する金属微粒子の体積平均一次粒径の制御を行うことができる。具体的には、界面活性剤の添加量が多くなるほど、析出させる金属微粒子の体積平均一次粒径を小さくすることが可能となる。
【００４０】
なお、電解液中には、金属イオンのカウンターイオンを含むことが好ましい。
このカウンターイオンとしては、上記第１の刺激が付与されない限り電解液中で金属イオンがイオン状態で安定に存在できるものであれば特に限定されないが、例えば、フッ素イオン、塩素イオン、臭素イオン、ブロムイオン、ヨウ素イオン、過塩素酸イオン、ホウフッ化イオン等を挙げることができる。
【００４１】
なお、電解液はゲル状であってもよい。電解液をゲル状とすることにより、表示媒体の一部が破損したような場合でも、電解液が表示媒体外へ流失したり漏れたりすることを防ぐことが容易になる。なお、電解液をゲル状とするには、水溶性樹脂などを利用することができる。
【００４２】
次に、電解液層に含まれる金属イオン及び第１の刺激に付与により析出される金属微粒子について説明する。
【００４３】
本発明において、第１の刺激の付与により析出される金属微粒子とは、可視光領域にプラズモン吸収波長を有し、このプラズモン吸収波長に応じた色（発色性）を呈する金属粒子である。
【００４４】
このようなプラズモン吸収による発色は、体積平均粒径が数ｎｍ〜数十ｎｍ程度の所謂ナノ粒子において見られ、彩度や吸光度が高く、耐久性等に優れている。本発明の表示素子及び表示媒体は、このプラズモン吸収による発色を利用した表示を行うことで、彩度、耐久性、及び反射率に優れた表示素子及び表示媒体を提供することができる。
【００４５】
本発明において析出される金属微粒子の析出状態は、電解液層に含まれる金属イオンが還元された金属単体である状態、部分的に金属がドメインを形成して金属混合物として混合析出した状態、複数の金属が原子レベルで混合した合金状態、及び一方の金属がコア（核）となって他方の金属がその金属を覆うコアーシェル構造等の何れの状態であってもよい。
【００４６】
なお、本発明において「析出される金属微粒子」とは、析出された金属微粒子の各々が、複数種の金属の合金である場合、金属混合物である場合、コアーシェル構造である場合を示すと共に、互いに異なる金属単体により構成される金属微粒子が混在して析出された状態も示している。
このため、「金属微粒子に含まれる複数種の金属」とは、合金、金属混合物、またはコアーシェル構造として析出された各金属微粒子に含まれる金属のみではなく、同一の刺激によって析出された複数の金属微粒子に含まれる全ての金属を示すものである。
【００４７】
析出される金属微粒子の体積平均粒子径としては、１〜１００ｎｍであることが好ましく、２〜５０ｎｍであることが特に好ましい。１〜１００ｎｍの範囲にある金属微粒子は、実用的で色の強さが良好な点で有意である。特に、２〜５０ｎｍの範囲にあると、その粒径でプラズモン吸収が可視域に入る金属が多く、また析出時の応答時間短縮及び消費電力低減の効果が期待できる。
【００４８】
なお、本発明における体積平均粒子径は、電子顕微鏡により観測した電極表面の画像から、画像解析により算出している。
【００４９】
ここで、電解液層から析出される金属微粒子のプラズモン吸収波長は、金属微粒子に含まれる金属の種類及び組成に応じて、含まれる複数の金属各々の有するプラズモン吸収波長のピーク間で変化する。このため、電解液層に付与する第１の刺激の刺激量を調整すれば、析出する金属微粒子に含まれる金属の組成比を調整することができ、析出された金属微粒子の示すプラズモン吸収波長を変化させることで、表示色を変化させることが可能となる。
【００５０】
本発明で析出される金属微粒子を構成する金属としては、金、銀、ルテニウム、ロジウム、パラジウム、オスミウム、イリジウム、白金、ニッケル、鉄、コバルト、亜鉛、鉛、クロム、スズ等の中の少なくとも１種及び複数種が挙げられる。
【００５１】
これらの金属の内、特に有益な可視域近傍に金属単体でプラズモン吸収を有するのは数種類であり、そのうち白金と銀は近紫外〜可視域に、金と銅は可視域〜近赤外に吸収を示す。
【００５２】
上記金属の内の少なくとも１種を含む金属微粒子が、電解液層への第１の刺激の付与によって析出されるように構成するために、本発明の表示媒体及び表示素子では、予め電解液層の上記電解液中に上記金属の内の少なくとも２種以上の金属の金属イオンが溶解されている。
【００５３】
この複数の金属イオンを含む電解液層に第１の刺激が付与されることにより、付与された刺激量に応じた種類及び組成の金属を含む金属微粒子が析出される。
【００５４】
電解液層を構成する成分の全質量に対する、該電解液層に含まれる金属イオンの濃度としては、所望の色相が得られる濃度であれば特に限定されるものではないが、電解液の安定性、発色濃度の確保、刺激を付与してから画像が表示されるまでの応答速度等の観点から０．００１〜２ｍｏｌ／ｌの範囲内であることが好ましい。
【００５５】
電解液中に含まれる金属イオンは、第１の刺激の付与により還元されて金属微粒子として析出したときにプラズモン吸収による発色を示す金属イオンであればよく、上記金属を含む金属化合物を原料とすることにより得ることができる。金属化合物としては、上記金属を含むものであれば特に限定されず、例えば、塩化金酸、臭化金、臭化金酸カリウム、硝酸銀、酢酸銀、過塩素酸銀、臭化白金、塩化白金酸、塩化白金酸カリウム、塩化銅（ＩＩ）、酢酸銅（ＩＩ）、硫酸銅(ＩＩ)、臭化銅等を挙げることができる。
これらの金属化合物を上記溶媒（電解液）に溶解させることにより、電解液層中に上記金属の金属イオンを含有させることができる。
【００５６】
電解液層の電解液中に含まれる金属イオンの種類及び数（異なる種類の金属イオンの数）は、析出された１または複数種の金属を含む金属微粒子が可視光領域にプラズモン吸収波長を有するように選択されればよく、目的とする色に応じて選択されればよい。
【００５７】
なお、電解液層に含まれる複数種の金属イオンの内の少なくとも１種類は、金属単体の金属微粒子として析出されたときに、可視領域の範囲内のプラズモン吸収波長を有する金属イオンであることが好ましい。
このようにすれば、１種類の金属単体からなる金属微粒子が析出された場合、及び複数種の金属からなる金属微粒子が析出された場合の双方において、析出される金属微粒子のプラズモン吸収波長を可視光領域とすることができるので、表現可能な色相のより広い多色表示が可能となる。
【００５８】
また、一定レベルの刺激の付与時間が長くなるほど、例えば所定電圧の印加時間が長くなるほど、より多くの金属微粒子を析出させることが可能となることから、刺激量のみではなく、刺激の付与時間をさらに調整すれば、表示される濃度を調整することが可能となる。
【００５９】
また、上述のように、金属微粒子は、含まれる金属の種類や組成比等により、様々な色に発色させることができるため、金属の種類や組成比を制御した金属微粒子を析出させることにより、ＲＧＢ発色を含む様々な色相を得ることができ、本発明の表示素子及び表示媒体を、カラー表示素子及びカラー表示媒体とすることができる。
【００６０】
ＲＧＢ方式のＲ、Ｇ、Ｂそれぞれの色を呈するために析出させる金属微粒子に含まれる金属成分の種類や組成比としては、特に限定することはできないが、例えば、２種類の金属成分の組成比（モル比）を調整することによってＲ、Ｇ、Ｂの３色各々に対応するプラズモン吸収波長を示す金属微粒子を析出させることができる。
【００６１】
次に、上記第１の刺激及び第２の刺激について説明する。
【００６２】
金属微粒子を析出させるための第１の刺激（以下、「析出刺激」と称す場合がある）としては、電解液中の金属イオンに何らかの形でエネルギーを付与して、金属イオンを還元することができるものであれば特に限定されるものではないが、本発明においては、第１の刺激として電圧、光、あるいは、超音波を利用することが好ましく、特に電圧を利用することがより好ましい。または、複数の刺激（光、電気、及び超音波等）を同時に与えても良い。
【００６３】
一方、析出した金属微粒子を電解液中に溶解させるための第２の刺激（以下、「溶解刺激」と称す場合がある）としては、析出された金属微粒子に何らかの形でエネルギーを付与して、金属微粒子を酸化して金属イオンとして電解液中に溶解させることができるものであれば特に限定されるものではないが、本発明においては電圧、光、あるいは、必要に応じて更に超音波を利用することができ、特に電圧を利用することがより好ましい。
【００６４】
上記第１の刺激の種類と、上記第２の刺激の種類とは異なっていても同一であってもよい。
なお、「刺激の種類が異なる」とは、刺激のエネルギー的態様が異なることを意味し、電圧、光、及び超音波等の種別が異なることを示している。このため、この「刺激の種類が異なる」意味には、電圧の大小や、光の照度の大小等の刺激の強度、プラスの電圧であるのかマイナスの電圧であるのかを示す刺激の極性、光の波長や超音波の周波数などの刺激の波長及び周波数、等の違いは含まれない。
【００６５】
従来技術では、表示を制御するための刺激が電界または光照射のいずれか一方のみしか利用できない。すなわち、画像情報の書き込み／書き換え／消去のための手段が１種類に限定されるため、例えば、電気的に画像情報の書き込み／書き換えを行った後に、コピー原稿の代わりに表示媒体を複写機にセットして複写機の強い光源に曝して画像情報を消去するといったような、２種類以上の刺激を利用した多様な形態で表示媒体を利用することができない。しかしながら、本発明の表示媒体及び表示素子では、析出のための第１の刺激の種類と、溶解のための第２の刺激の種類とを異なるものとすることも可能である。
また、本発明の表示方法では様々な種類の析出刺激、溶解刺激を利用して表示を行うことができるため、本発明の表示媒体や表示素子を設計する上での自由度が高いというメリットもある。
【００６６】
以下、本発明の表示素子の構成について、図１を用いて説明する。
【００６７】
図１（Ａ）に示すように、本発明の表示素子１０は、電解液層３４を含んで構成される表示媒体１２と、電解液層３４内に刺激を付与するための刺激付与部１４と、を含んで構成されている。
なお、図１に示す例では、刺激付与部１４としては、電解液層３４内に刺激として電圧を印加可能な電圧印加部として構成されるものとして説明する。刺激付与部１４は、電解液層３４内に印加する電圧値を調整するための制御部１５に信号授受可能に接続されている。なお、制御部１５が、本発明の表示素子の変更手段に相当する。また、電解液層３４が、本発明の表示素子及び表示媒体の電解液層に相当する。
【００６８】
表示媒体１２は、背面基板１６、該背面基板１６に間隙をもって対向して設けられた表示基板２０、複数の間隙部材２６、電解液層３４、第１の電極２２、及び第２の電極２４を含んで構成されている。
なお、背面基板１６及び表示基板２０を、電気伝導性を有する材料により構成する場合には、表示基板２０及び背面基板１６の各々が、第１の電極２２及び第２の電極２４として機能するため、第１の電極２２及び第２の電極２４を設けない構成も可能である。
【００６９】
背面基板１６には、第１の電極２２、電解液層３４、第２の電極２４、及び表示基板２０が順に積層されている。
間隙部材２６は、背面基板１６と表示基板２０との間隙を所定間隔となるように保持すると共に、電解液層３４の電解液が表示媒体１２の外部に流れ出すことを抑制するための部材であって、背面基板１６と表示基板２０との間に複数設けられている。
【００７０】
電解液層３４は、背面基板１６に積層された第１の電極２２、間隙部材２６、及び表示基板２０に積層された第２の電極２４によって囲まれることによって形成された各領域（以下、適宜、区画と称する）の総称であり、種々の色を表示する機能を発揮する層である。
すなわち、間隙部材２６によって、背面基板１６と表示基板２０との間の領域を、複数の区画に区切ることにより、電解液層３４は、複数の領域に分割される。
【００７１】
電解液層３４は、電解液３２中に、２種類以上の上記金属イオンが溶解されて構成されている。図１（Ａ）の例では、電解液３２中に、析出したときに互いに異なるプラズモン吸収波長を有する金属イオン３０Ａ、及び金属イオン３０Ｂが溶解されている。なお、電解液３２中に溶解されている複数種の金属イオンを総称する場合には、金属イオン３０として説明する。
【００７２】
なお、この例では、金属イオン３０Ａとしては、析出したときに波長５３０ｎｍにプラズモン吸収波長のピークがみられる金イオンを用い、金属イオン３０Ｂとしては、析出したときに波長３９０ｎｍにプラズモン吸収波長のピークが見られる銀イオンを用いた場合を説明する。
【００７３】
第１の電極２２及び第２の電極２４には、第１の電極２２及び第２の電極２４に電圧を印加することにより、電解液層３４内に電界を形成するための刺激付与部１４が信号授受可能に接続されている。なお、上記第１の電極２２、第２の電極２４、及び刺激付与部１４は、本発明の表示媒体の刺激付与手段に相当する。
【００７４】
表示基板２０及び背面基板１６は、透明基板によって構成されている。表示素子を反射型で使用する場合には、背面基板は、透明基板でなくても構わない。
【００７５】
表示基板２０及び背面基板１６としては、その表面に金属微粒子が析出されることから、電解液や刺激の付与によって劣化したり腐食したりせず、また電解液から析出した金属微粒子が再度溶解するまでの間、金属微粒子を安定的に同じ位置に保持できるものであれば特に限定されない。
【００７６】
この透明基板としては、ポリエステル（例えば、ポリエチレンテレフタレート、）、ポリイミド、ポリメタクリル酸メチル、ポリスチレン、ポリプロピレン、ポリエチレン、ポリアミド、ナイロン、ポリ塩化ビニル、ポリ塩化ビニリデン、ポリカーボネート、ポリエーテルスルフォン、シリコーン樹脂、ポリアセタール樹脂、フッ素樹脂、セルロース誘導体、ポリオレフィンなどの高分子のフィルムや板状基板、ガラス基板、金属基板、セラミック基板等の無機基板などが好ましく用いられる。なお、透明基板としては、少なくとも５０％以上の光透過率（可視光）を有することが好ましい。
【００７７】
間隙部材２６の材料としては、特に限定されず、公知の樹脂材料を用いることができるが、製造上の観点から、感光性樹脂を用いることが好ましい。
【００７８】
間隙部材２６の幅（表示媒体１２の積層方向に直交する方向の長さ）は、特に限定されるものではないが、一般的には幅が小さい方が、表示素子１０の解像度の観点より有効であり、通常、１μｍ〜１ｍｍ程度であることが好ましい。
【００７９】
間隙部材２６の高さ、すなわち、電解液層３４の層厚は、製造される表示媒体１２のサイズや重さ、発色性等により、適宜決定されるが、１μｍ〜２００μｍ、好ましくは、３μｍから１００μｍが好ましい。
【００８０】
なお、この間隙部材２６は、粒子状であってもよい。粒度分布は、狭いことが好ましく、単分散であることが、より好ましい。色は、淡色、より好ましくは、白色が良い。材質的には、上記、ポリマー微粒子、もしくは、二酸化珪素が好ましい。これらの粒子表面は、溶媒への分散性、溶媒からの保護の目的で、シランカップリング剤、チタネートカップリング剤等の表面処理剤で、処理されることが、好ましい。
【００８１】
上記部材及び各層は、図示を省略する接着層を介して接着されている。接着層の材料としては、特に限定されず、熱硬化性樹脂、紫外光硬化性樹脂等を使用することができるが、間隙部材２６の材料や、電解液層３４に含まれる電解液３２等の表示媒体１２を構成する各部材の材料に影響を与えない材料が選択される。
【００８２】
なお、電解液層３４中には、電解液層３４中に溶解している金属イオンを担持するための金属イオン担持体（図示省略）を更に設けるようにしてもよい。
例えば、金属微粒子が表示基板２０及び背面基板１６の対向面の何れか１方側に析出される場合には、この対向面の何れか一方に金属イオン担持体を配置することによって、この対向面近傍における金属イオンの濃度を高くすることができるため、刺激付与部１４によって電解液層３４中に第１の刺激が付与されたときに、この対向面への金属微粒子の析出を促進させることができ、画像を表示するときの応答速度を高めることができる。なお、金属イオン担持体としては、電解液中の金属イオンを高濃度で担持可能な材料で構成されればよく、例えば、ゼオライトやイオン交換樹脂等を利用することができる。
【００８３】
第1の電極２２及び第２の電極２４としては、少なくとも５０％以上の光透過率（可視光）を有する透明電極が用いられる。
具体的には、酸化錫−酸化インジウム（ＩＴＯ）、酸化錫、酸化亜鉛などに代表される金属酸化物層が好ましく用いられる。また、電極は、これらの材料を単独で用いて形成されていてもよいし、複数種の材料を積層したものであってもよい。
なお、第1の電極２２及び第２の電極２４の厚みや大きさは、表示媒体１２によって様々なものが利用でき、特に限定されるものではない。
【００８４】
なお、表示素子１０の高解像度を実現するために、表示媒体１２では、電解液層３４が、背面基板１６の基板面に沿った方向に複数区画に区切られるように、間隙部材２６によって背面基板１６と表示基板２０との間を複数の区画に区切ることによって、複数の区画が背面基板１６の板面に沿った方向に配列された構成としてもよい。
この区画を、例えば、表示媒体１２に画像を表示したときの、該画像の各画素に対応して設けるようにすれば、各画素に対応する領域毎に表示色を調整することが可能となり好ましく、高解像度で且つ多色表示可能な表示素子１０及び表示媒体１２を提供することが可能となるので好ましいが、画素や特定の領域に対応していなくてもよい。
【００８５】
また、このように間隙部材２６によって表示媒体１２の電解液層３４を複数領域に区切ることによって、表示媒体１２の一部の領域が破損した場合であっても、表示媒体１２全体の機能が損なわれることを抑制することが可能となる。
【００８６】
また、本発明の表示媒体１２は、可撓性を有していることが好ましい。この場合、本発明の表示媒体１２を、電子ペーパーや携帯型電子機器等の可撓性が求められる用途に利用することが容易となる。なお、このような用途に用いる場合には、表示基板２０、背面基板１６、間隙部材２６、第１の電極２２、及び第２の電極２４として、可撓性を有する材料を用いることが好ましい。
【００８７】
次に、図１に示す、本発明における表示素子１０における、表示方法の一例を説明する。
【００８８】
なお、説明を簡略化するために、電解液層３４中には、２種類の金属イオン３０Ａ及び金属イオン３０Ｂが含まれる場合を説明するが、３種類以上の金属イオンが含まれていてもよい。
【００８９】
なお、金属イオン３０Ａは、第１の電極２２及び第２の電極２４間に電圧値Ａより高い電圧が印加されたときに析出し、金属イオンＢは、電圧値Ａより高い電圧Ｂ（Ａ＜Ｂ）より高い電圧が印加されたときに析出するものとして説明する。
【００９０】
制御部１５の制御によって、電圧値Ａ以下の電圧を印加するように刺激付与部１４が制御されると、刺激付与部１４は、第１の電極２２及び第２の電極２４に電圧値Ａ以下の電圧を印加する（図１（Ａ）参照）。
この場合には、電解液層３４中の金属イオン３０Ａ及び金属イオン３０Ｂの双方とも析出されず、表示媒体１２が視認方向Ｘ側から視認されると、無色（背面基板１６の色）として視認される。
【００９１】
制御部１５の制御によって、電圧値Ａより高く且つ電圧値Ｂより低い電圧値の電圧を印加するように刺激付与部１４が制御されると、刺激付与部１４は、第１の電極２２及び第２の電極２４に、電圧値Ａより高く且つ電圧値Ｂより低い電圧値の電圧を印加する。
このような電圧が印加されると、電解液層３４中の金属イオン３０Ａが還元されて、該金属イオン３０Ａが還元された金属からなる金属微粒子が析出する。
この場合には、表示媒体１２が視認方向Ｘ側から視認されると、金属イオン３０Ａが還元されて析出したときのプラズモン吸収波長に対応する色が視認される。
【００９２】
制御部１５の制御によって、電圧値Ｂ以上の電圧値の電圧を印加するように刺激付与部１４が制御されると、刺激付与部１４は、第１の電極２２及び第２の電極２４に、電圧値Ｂ以上の電圧値の電圧を印加する。
このような電圧が印加されると、電解液層３４中の金属イオン３０Ａ及び金属イオン３０Ｂの双方が還元された金属成分からなる金属微粒子が析出する（例えば、図１（Ｂ）析出した金属微粒子３６  参照）。
なお、このとき、析出される金属微粒子に含まれる金属イオン３０Ａの金属に対する、金属イオン３０Ｂの金属の組成比（モル比）は、電圧値Ｂより高い電圧値の電圧が印加されるほど大きくなる。
【００９３】
表示媒体１２が視認方向Ｘ側から視認されると、析出された金属微粒子に含まれる金属成分の組成比に応じたプラズモン吸収波長に対応する色が視認される。
このため、電圧値Ｂより高い電圧値の電圧が印加されるほど、析出される金属微粒子のプラズモン吸収波長のピークは、金属イオン３０Ａの金属のプラズモン吸収波長のピーク側から金属イオン３０Ｂの金属のプラズモン吸収波長のピーク側へと遷移し、それに伴って視認される色相が変化する。
【００９４】
一方、制御部１５の制御によって電圧値−Ｂ以下の電圧値の電圧を印加するように刺激付与部１４が制御されると、刺激付与部１４は、第１の電極２２及び第２の電極２４に、電圧値−Ｂ以下の電圧を印加する。このような電圧が印加されると、析出された金属微粒子が電解液層３４中に溶解し、図１（Ａ）の状態に戻り、電解液層３４中に金属イオン３０Ａ及び金属イオン３０Ｂが分散された状態となり、表示媒体１２が視認方向Ｘ側から視認されると、無色（背面基板１６の色）として視認される。
【００９５】
このように、電解液層３４に付与する刺激量としての、電圧値を調整することによって、析出される金属微粒子に含まれる金属成分の組成比を調整することができ、表示媒体１２の表示色を変化させることができる。
【００９６】
この例のように、電解液層３４中に、２種類の金属イオンが含まれる場合には、析出される金属微粒子の有するプラズモン吸収波長は、含まれる金属成分の組成比に応じて、２種類の金属イオンの金属各々の有するプラズモン吸収波長のピークの間で遷移する。
【００９７】
なお、析出した金属微粒子に含まれる金属の組成比として達成可能な組成比は、金属の種類や、電解液層３４中に含まれる各金属イオンの濃度、及び電解液の種類等の諸条件によって異なるが、電解液層３４中に、複数種類の金属イオンを含み、電解液層３４中に含有される各金属イオンの濃度、カウンターイオンの種類、溶媒の種類、背面基板１６の種類、表示基板２０の種類、及び背面基板１６と表示基板２０との間隙等の各種条件の内、固定可能な要素と変動させる要素を決定し、この変動要素を調整することによって、析出させる金属微粒子に含まれる金属成分の組成を調整するようにすればよい。
この変動要素としては、上述のように、電解液層３４に付与する刺激としての電圧や、光量等が挙げられる。
【００９８】
なお、電解液層３４中に含まれる複数種の金属イオンとして、析出に必要な電位が互いに近い値（電位差が小さい）であるほど、複数種の金属の合金として金属微粒子を析出させやすく、析出に必要な電位が互いに離れた値（電位差が大きい）であるほど、各種金属イオンを独立した金属微粒子として析出させやすい。析出させる金属微粒子を複数の金属成分の合金として析出させるか、または独立した金属微粒子が混在するように析出させるかは、目的とする析出状態や制御の難易によって、同一の電解液層３４中に含有させる金属イオンの種類の組み合わせを選択するようにすればよい。
【００９９】
なお、電解液層３４中に含まれる複数種の金属イオンは、析出された金属微粒子が可視光領域にプラズモン吸収波長を有する必要があることから、少なくとも１種の金属イオンが析出したときに可視光領域にプラズモン吸収波長を有することが望ましい。しかし、複数種の金属からなる金属微粒子を析出させることによって、複数種の金属のプラズモン吸収波長間で、析出される金属微粒子のプラズモン吸収波長を調整することができることから、紫外領域、赤外領域などの、可視光領域にプラズモン吸収波長を有さない金属の金属イオンも、電解液層３４中に含有させる金属イオンとして選択可能である。
【０１００】
上記図１に示す例では、電解液層３４に付与する刺激として電圧を用いる場合を説明したが、刺激として、光を用いる場合についても同様にして、多色表示が可能となる。
【０１０１】
この場合には、上記図１に示す第１の電極２２及び第２の電極２４に換えて、背面基板１６上に光触媒物質層を設けると共に、刺激として、表示基板２０側から光を照射するようにすればよい。
この「光触媒物質層」は、光の照射によって金属イオンを還元して金属微粒子を析出させる光触媒機能、及び析出した金属微粒子を酸化して電解液中に溶解させる光触媒機能を有すればよく、照射される光の波長または光の強度に応じて、特定の金属イオンの還元または酸化機能を発現することにより、図１を用いて説明した場合と同様に、析出される金属微粒子に含まれる金属成分の組成を調整することで、表示媒体及び表示素子におけるカラー表示が可能となる。
【０１０２】
また、刺激として、超音波を用いることも可能である。この場合には、超音波を印加するための例えばピエゾ素子等を背面基板１６上に設けるようにすればよい。
電解液層３４中に超音波が印加されると、電解液層３４中にそのケミカルな反応場として高温・高圧のキャビティが形成され、このキャビティの持つエネルギーにより金属イオンが還元されて金属微粒子が析出する。
この超音波の周波数や強度を調整することにより、析出される金属微粒子に含まれる金属成分の組成比が調整されて、結果的に、表示媒体及び表示素子におけるカラー表示が可能となる。
【実施例】
【０１０３】
（実施例１）
図１に示す構成を有する表示媒体を以下の手順で作製した。
まず、表示基板として、無アルカリガラス基板（厚み１ｍｍ、１０ｃｍ×１０ｃｍ）上に、多孔質膜による電極として、Ｓｏｌａｒｏｎｉｘ社のＴ−ＬＡＬＴ  ＴｉＯ2ペーストをスキージ法により上記基板上に５０μｍ厚に塗布し、これを１５０℃ホットプレート上で１０分間加熱することにより、第１の電極としてＩＴＯ／ＴｉＯ2電極が設けられた基板を作製した。
【０１０４】
次に、背面基板として、厚さ１ｍｍの無アルカリガラス基板上に、第２の電極としてＰｔ電極を設けた。
【０１０５】
上記作製した背面基板としてのＰｔ／ガラス基板上に、間隙部材として、直径が約５０μｍの樹脂粒子からなるスペーサーを適当な間隔を置いて適宜配置した後に、上記表示基板をＴｉＯ2電極の形成された面が、上記Ｐｔ電極と向かい合うように重ね併せて積層体を形成し、続いて、この積層体端面の全周を、一部を除いて紫外線硬化性樹脂（スリーボンド社製、３１２１）によりシールした後、紫外線を照射して硬化させた。
【０１０６】
次に、積層体端面のシールがされていない部分（電解液注入口）から後述する電解液を積層体内に充填した後、上記の紫外線硬化性樹脂により電解液注入口をシールして紫外線を照射して硬化させ、表示媒体を作製した。
【０１０７】
なお、電解液としては、以下の組成からなる溶液を用いた。
・Ｈ2ＰｔＣｌ6                 １ｍＭ／ｌ
・ＣｕＣｌ2                    １ｍＭ／ｌ
・ＫＣｌ                     ０．１Ｍ／ｌ
・イオン交換水（溶媒）
【０１０８】
次に、この表示媒体にＰｔ電極側を陽極、ＩＴＯ／ＴｉＯ2電極側を陰極とし、両電極間の電位差が２Ｖとなるように、Ｐｔ電極及びＩＴＯ／ＴｉＯ2電極に直流電圧を５分間印加した後の吸収スペクトルを、日立分光光度計  Ｕ−４１００により測定したところ、図２に示す線図４０により表される結果が得られると共に、黒色表示が観察された。
また、ＴｉＯ2基板表面に析出された金属微粒子の元素分析を行ったところ、Ｐｔのみが検出された。
【０１０９】
さらに、Ｐｔ電極側を陽極、ＩＴＯ／ＴｉＯ2電極側を陰極とし、両電極間の電位差が３Ｖとなるように、Ｐｔ電極及びＩＴＯ／ＴｉＯ2電極に直流電圧を１０分間印加した後の吸収スペクトルを、上記と同様にして測定したところ、図２に示す線図４２により表される結果が得られると共に、表示色として茶色が観察された。
【０１１０】
また、ＴｉＯ2基板表面に析出された金属微粒子の元素分析を行ったところ、ＰｔとＣｕの双方が検出された。
【０１１１】
さらに、ＰｔとＣｕとの組成比（モル比）をエネルギー分散型Ｘ線分析装置により求めたところ、Ｐｔ／Ｃｕの組成比は１０／１（モル比）であった。
【０１１２】
以上の結果から、複数種の金属イオンが溶解された電解液への電圧の付与によって、印加する電圧の電圧レベルを調整することにより、析出される金属微粒子に含まれる金属成分の組成を調整し、複数色の発色を可能とすることができることが確認された。
【図面の簡単な説明】
【０１１３】
【図１】本発明の表示媒体及び表示素子の一例を示す模式断面図であり、（Ａ）は、金属微粒子が析出されていない状態を示し、（Ｂ）は、金属微粒子が析出された状態を示す。
【図２】実施例において析出した金属微粒子の吸収スペクトルを示す線図である。
【符号の説明】
【０１１４】
１０  表示素子
１２  表示媒体
１４  刺激付与部
１５  制御部
１６  背面基板
２０  表示基板
３０Ａ、３０Ｂ  金属イオン
３２  電解液
３４  電解液層
３６  金属微粒子
【図１】
2007279163.tif 000003
【図２】
2007279163.tif 000004